(57)【特許請求の範囲】
【請求項１】
質量％で、ＳｉＯ２  ５５〜７５％、Ａｌ２Ｏ３  ２０．５〜２７％、Ｌｉ２Ｏ  ２超〜４．５％、ＴｉＯ２  １．５〜３％、ＳｎＯ２  ０．１〜０．５％、ＴｉＯ２＋ＺｒＯ２  ３．８〜５％、Ｌｉ２Ｏ＋０．７４１ＭｇＯ＋０．３６７ＺｎＯ  ３．７〜４．５％、ＳｒＯ＋１．８４７ＣａＯ  ０．５％以下の組成（但し、ＳｉＯ２と、Ａｌ２Ｏ３と、ＳｎＯ２と、ＴｉＯ２＋ＺｒＯ２と、Ｌｉ２Ｏ＋０．７４１ＭｇＯ＋０．３６７ＺｎＯとの合計が１００％を超える組成を除く）を有し、かつβ−石英固溶体とβ−スポジュメン固溶体の両方を主結晶として有し、
３０℃における長さをＬ、各温度における長さ（Ｌｔ）と、３０℃における長さ（Ｌ）との差をΔＬとしたときに、−４０℃〜８０℃における最大値ΔＬｍａｘと最小値ΔＬｍｉｎとの差をＬで割った値（ΔＬｍａｘ−ΔＬｍｉｎ）／Ｌが８×１０−６以下である、結晶化ガラス。
【請求項２】
−４０℃〜８０℃において、ΔＬ／Ｌの極大点及び極小点が存在する、請求項１に記載の結晶化ガラス。
【請求項３】
質量％で、ＳｉＯ２  ５５〜７５％、Ａｌ２Ｏ３  ２０．５〜２７％、Ｌｉ２Ｏ  ２超〜４．５％、ＴｉＯ２  １．５〜３％、ＳｎＯ２  ０．１〜０．５％、ＴｉＯ２＋ＺｒＯ２  ３．８〜５％、Ｌｉ２Ｏ＋０．７４１ＭｇＯ＋０．３６７ＺｎＯ  ３．７〜４．５％、ＳｒＯ＋１．８４７ＣａＯ  ０．５％以下の組成（但し、ＳｉＯ２と、Ａｌ２Ｏ３と、ＳｎＯ２と、ＴｉＯ２＋ＺｒＯ２と、Ｌｉ２Ｏ＋０．７４１ＭｇＯ＋０．３６７ＺｎＯとの合計が１００％を超える組成を除く）を有する結晶性ガラスを用意する工程と、
前記結晶性ガラスを結晶化させて、β−石英固溶体とβ−スポジュメン固溶体の両方を主結晶として有する結晶化ガラスを得る結晶化工程と、
を備え、
前記結晶化工程における最高温度を、得ようとする結晶化ガラスの各温度における長さ（Ｌｔ）と、３０℃における長さ（Ｌ）との差をΔＬとしたときに、−４０℃〜８０℃における最大値ΔＬｍａｘと最小値ΔＬｍｉｎとの差をＬで割った値（ΔＬｍａｘ−ΔＬｍｉｎ）／Ｌが８×１０−６以下となるように、前記結晶化工程における最高温度を設定する、結晶化ガラスの製造方法。
【発明の詳細な説明】
【技術分野】
【０００１】
本発明は、結晶化ガラス及びその製造方法に関する。
【背景技術】
【０００２】
従来、高密度波長分割多重通信（ＤＷＤＭ：Ｄｅｎｓｅ  Ｗａｖｅｌｅｎｇｔｈ  Ｄｉｖｉｓｉｏｎ  Ｍｕｌｔｉｐｌｅｘ）を用いた光通信システムが用いられている。ＤＷＤＭには、光波長合分波器が用いられる。特許文献１には、その一例が記載されている。特許文献１に記載の光波長合分波器は、シリコン基板上に形成されている。
【先行技術文献】
【特許文献】
【０００３】
【特許文献１】特開２００６−２８４９５５号公報
【発明の概要】
【発明が解決しようとする課題】
【０００４】
光波長合分波器では、設けられた各光学エレメント間の位置精度が重要となる。しかしながら、光波長合分波器の温度が変化すると、各光学エレメントの相対的位置関係が変化する。これに鑑み、各光学エレメントの相対的位置関係が変化した場合に光路を調整するためにＭＥＭＳ（Ｍｉｃｒｏ  Ｅｌｅｃｔｒｏ  Ｍｅｃｈａｎｉｃａｌ  Ｓｙｓｔｅｍｓ）ミラーなどからなる光路調整素子に対してフィードバックしたり、光波長合分波器自体を一定の温度に調整できるようにすることが考えられる。しかしながら、上記のような方法では、光波長合分波器が大型化するという問題や、光波長合分波器の制御が煩雑になるという問題が生じる。【０００５】
本発明の主な目的は、光路調整機能を必ずしも必要としない光波長合分波器を実現することにある。
【課題を解決するための手段】
【０００６】
本発明に係る結晶化ガラス板では、３０℃における長さをＬ、各温度における長さ（Ｌｔ）と、３０℃における長さ（Ｌ）との差をΔＬとしたときに、−４０℃〜８０℃における最大値ΔＬｍａｘと最小値ΔＬｍｉｎとの差をＬで割った値（ΔＬｍａｘ−ΔＬｍｉｎ）／Ｌが８×１０−６以下である。【０００７】
本発明に係る結晶化ガラス板では、−４０℃〜８０℃において、ΔＬ／Ｌの極大点及び極小点が存在することが好ましい。【０００８】
本発明に係る結晶化ガラスの製造方法は、結晶性ガラスを用意する工程と、結晶性ガラスを結晶化させて結晶化ガラスを得る結晶化工程とを備える。結晶化工程における最高温度を、得ようとする結晶化ガラスの熱膨張特性に応じた温度とする。【０００９】
本発明に係る結晶化ガラスの製造方法において、結晶化ガラスの３０℃における長さをＬ、各温度における長さ（Ｌｔ）と、３０℃における長さ（Ｌ）との差をΔＬとしたときに、−４０℃〜８０℃における最大値ΔＬｍａｘと最小値ΔＬｍｉｎとの差をＬで割った値（ΔＬｍａｘ−ΔＬｍｉｎ）／Ｌが８×１０−６以下となるように、結晶化工程における最高温度を設定することが好ましい。
【発明の効果】
【００１０】
本発明によれば、光路調整機能を必ずしも必要としない光波長合分波器を実現することができる。
【図面の簡単な説明】
【００１１】
【図１】図１は、本発明の一実施形態に係る結晶化ガラスの略図的斜視図である。
【図２】図２は、各実施例及び各比較例におけるΔＬ／Ｌを表すグラフである。
【図３】図３は、結晶化工程における最高温度と、得られた結晶化ガラス板の−４０℃〜８０℃における最大値ΔＬｍａｘと最小値ΔＬｍｉｎとの差をＬで割った値（ΔＬｍａｘ−ΔＬｍｉｎ）／Ｌの関係を表すグラフである。
【発明を実施するための形態】
【００１２】
以下、本発明を実施した好ましい形態の一例について説明する。但し、下記の実施形態は、単なる例示である。本発明は、下記の実施形態に何ら限定されない。
【００１３】
（結晶化ガラス１）
図１は、光波長合分波器などに用いられる結晶化ガラス１である。尚、結晶化ガラス１は、例えば、板状体であることが好ましく、板状の結晶化ガラスは溶融ガラスを板状に成形して結晶化することにより、或いは、溶融ガラスを塊状に成形して、結晶化させた後、板状に切断し研磨することにより作製される。
【００１４】
上述のように、光波長合分波器においては、温度変化に伴って各光学エレメントの相対的位置関係が変化することを抑制することが重要となる。この解決策としては、例えば、平均線熱膨張係数の小さなガラス板を用いることも考えられる。しかしながら、本発明者らが鋭意研究した結果、平均線熱膨張係数の小さなガラス板であっても温度変化に伴う各光学エレメントの相対的位置関係の変化を十分に抑制できない場合があることが見いだされた。また、本発明者らは、その原因が、平均線熱膨張係数が小さい場合であっても、特定の温度域における熱膨張量が大きくなることにあることを見いだした。
【００１５】
ここで、結晶化ガラス１では、３０℃における結晶化ガラス１の長さをＬ、各温度における結晶化ガラス１の長さ（Ｌｔ）と、３０℃における結晶化ガラス板１の長さ（Ｌ）との差をΔＬとしたときに、−４０℃〜８０℃における最大値ΔＬｍａｘと最小値ΔＬｍｉｎとの差をＬで割った値（ΔＬｍａｘ−ΔＬｍｉｎ）／Ｌが８×１０−６以下である。このため、光波長合分波器の保証温度域である−４０℃〜８０℃の各温度において、結晶化ガラス１の温度変化した際の変形量が小さい。よって、結晶化ガラス１を用いることにより、温度が変化した場合であっても、各光学エレメントの相対的位置関係が変化しにくい。従って、結晶化ガラス１を用いることにより、光路調整機能を必ずしも必要としない光波長合分波器を実現することができる。
【００１６】
温度変化に伴う各光学エレメントの相対的位置関係の変化をより効果的に抑制する観点からは、−４０℃〜８０℃における（ΔＬｍａｘ−ΔＬｍｉｎ）／Ｌが６×１０−６以下であることが好ましく、５×１０−６以下であることがより好ましく、３×１０−６以下であることがさらに好ましく、２×１０−６以下であることが最も好ましい。
【００１７】
なお、シリコンの−４０℃〜８０℃における（ΔＬｍａｘ−ΔＬｍｉｎ）／Ｌは、３００×１０−６である。石英ガラスの−４０℃〜８０℃における（ΔＬｍａｘ−ΔＬｍｉｎ）／Ｌは、３４×１０−６である。β−石英固溶体を主結晶として含む結晶化ガラス（日本電気硝子株式会社社製ネオセラムＮ−０）の−４０℃〜８０℃における（ΔＬｍａｘ−ΔＬｍｉｎ）／Ｌは、２４×１０−６である。β−スポジュメン固溶体を主結晶として含む結晶化ガラス（日本電気硝子株式会社社製ネオセラムＮ−１１）の−４０℃〜８０℃における（ΔＬｍａｘ−ΔＬｍｉｎ）／Ｌは、６２×１０−６である。
【００１８】
ところで、β−石英固溶体を主結晶として含む結晶化ガラス（日本電気硝子株式会社社製ネオセラムＮ−０）の熱膨張率は、−４０℃〜８０℃の温度範囲において、温度が高くなるにつれて単調減少する。一方、β−スポジュメン固溶体を主結晶として含む結晶化ガラス（日本電気硝子株式会社社製ネオセラムＮ−１１）の熱膨張率は、−４０℃〜８０℃の温度範囲において、温度が高くなるにつれて単調増加する。このため、β−石英固溶体及びβ−スポジュメン固溶体の一方のみを主結晶として含む結晶化ガラスでは、−４０℃〜８０℃における（ΔＬｍａｘ−ΔＬｍｉｎ）／Ｌを小さくすることは困難である。β−石英固溶体とβ−スポジュメン固溶体との両方を主結晶として含有することにより、結晶化ガラスの−４０℃〜８０℃における（ΔＬｍａｘ−ΔＬｍｉｎ）／Ｌを十分に小さくすることが可能となると考えられる。特に、−４０℃〜８０℃において、ΔＬ／Ｌの極大点及び極小点が存在するような割合でβ−石英固溶体とβ−スポジュメン固溶体との両方を主結晶として含有することにより、結晶化ガラスの−４０℃〜８０℃における（ΔＬｍａｘ−ΔＬｍｉｎ）／Ｌをさらに小さくし得ると考えられる。
【００１９】
（結晶化ガラス１の製造方法）
結晶化ガラス１は、以下の要領で製造することができる。
【００２０】
まず、結晶化ガラス１を構成するための結晶性ガラスを用意する。次に、その結晶性ガラスを結晶化させて結晶化ガラス１を得る（結晶化工程）。
【００２１】
なお、結晶性ガラスは、β−石英固溶体とβ−スポジュメン固溶体との両方が析出し得る組成を有するものであることが好ましい。具体的には、結晶性ガラスの好ましい組成は、質量％で、ＳｉＯ２  ５５〜７５％、Ａｌ２Ｏ３  ２０．５〜２７％、Ｌｉ２Ｏ  ２超〜８％、ＴｉＯ２  １．５〜３％、ＳｎＯ２  ０．１〜０．５％、ＴｉＯ２＋ＺｒＯ２  ３．８〜５％、Ｌｉ２Ｏ＋０．７４１ＭｇＯ＋０．３６７ＺｎＯ  ３．７〜４．５％、ＳｒＯ＋１．８４７ＣａＯ  ０．５％以下である。
【００２２】
本発明者らは、鋭意研究した結果、結晶化工程における最高温度を変化させることにより、得られる結晶化ガラス１の熱膨張率や、（ΔＬｍａｘ−ΔＬｍｉｎ）／Ｌを変化させることができることを見いだした。すなわち、本発明者らは、同じ組成の結晶性ガラスであっても、結晶化工程における最高温度を異ならせることにより、（ΔＬｍａｘ−ΔＬｍｉｎ）／Ｌが異なる結晶化ガラス１が得られることを見いだした。よって、得ようとする結晶化ガラスの熱膨張特性に応じて、結晶化工程における最高温度を選択すればよいことが見いだされた。従って、本実施形態においては、結晶化ガラス１の−４０℃〜８０℃における（ΔＬｍａｘ−ΔＬｍｉｎ）／Ｌが８×１０−６以下、より好ましくは６×１０−６以下、さらに好ましくは５×１０−６以下、なお好ましくは３×１０−６以下、最も好ましくは２×１０−６以下となるように、結晶化工程における最高温度を設定することが好ましい。β−石英固溶体とβ−スポジュメン固溶体との両方が析出するように結晶化工程における最高温度を設定することが好ましい。
【００２３】
このように、結晶化工程における最高温度を変化させることにより、得られる結晶化ガラス１の（ΔＬｍａｘ−ΔＬｍｉｎ）／Ｌを変化させることができる理由としては定かではないが、以下の理由が考えられる。すなわち、結晶化工程における最高温度を変化させることにより、β−石英固溶体とβ−スポジュメン固溶体の両方が析出し、これらの析出割合が変化し、その結果、（ΔＬｍａｘ−ΔＬｍｉｎ）／Ｌが変化するものと考えられる。
【００２４】
なお、結晶化工程において、β−石英固溶体とβ−スポジュメン固溶体との両方を析出させやすくするためには、最高温度−１００℃〜最高温度までの加熱速度を０．０５℃／分〜５℃／分とすることが好ましい。
【００２５】
以下、本発明について、具体的な実施例に基づいて、さらに詳細に説明するが、本発明は以下の実施例に何ら限定されるものではなく、その要旨を変更しない範囲において適宜変更して実施することが可能である。
【００２６】
（実施例１）
組成が、質量％で、ＳｉＯ２  ６５．７５％、Ａｌ２Ｏ３  ２２．３％、Ｌｉ２Ｏ  ３．６％、ＭｇＯ  ０．７％、ＴｉＯ２  ２．０％、ＺｒＯ２  ２．２％、Ｐ２Ｏ５  １．４％、Ｎａ２Ｏ  ０．３５％、Ｋ２Ｏ  ０．３％、ＢａＯ  １．２％、ＳｎＯ２  ０．２％となるように原料を調合し、混合することにより原料バッチを得た。その原料バッチを１６００℃で２４時間溶融した後に、ロール製板することにより、結晶性ガラス板を得た。
【００２７】
次に、得られた結晶性ガラス板を、最高温度を９２５℃、最高温度における保持時間を３０分間、加熱速度を１℃／分、冷却速度を１℃／分として熱処理することにより結晶化させ、結晶化ガラス板を得た。得られた結晶化ガラス板の寸法は、３００ｍｍ×３００ｍｍ×５ｍｍであった。
【００２８】
次に、得られた結晶化ガラス板の−４０℃〜８０℃におけるΔＬ／Ｌを測定した。結果を図２に示す。
【００２９】
（実施例２）
結晶化工程における最高温度を９３０℃としたこと以外は実施例１と同様にして結晶化ガラス板を作製し、得られた結晶化ガラス板の−４０℃〜８０℃におけるΔＬ／Ｌを測定した。結果を図２に示す。
【００３０】
（実施例３）
結晶化工程における最高温度を９３５℃としたこと以外は実施例１と同様にして結晶化ガラス板を作製し、得られた結晶化ガラス板の−４０℃〜８０℃におけるΔＬ／Ｌを測定した。結果を図２に示す。
【００３１】
（比較例１）
比較例１として、石英ガラス板を用意し、−４０℃〜８０℃におけるΔＬ／Ｌを測定した。結果を図２に示す。
【００３２】
（比較例２）
比較例２として、シリコン板を用意し、−４０℃〜８０℃におけるΔＬ／Ｌを測定した。結果を図２に示す。
【００３３】
（比較例３）
主結晶としてβ−石英固溶体のみを含む結晶化ガラス板（日本電気硝子株式会社社製ネオセラムＮ−０）を用意し、−４０℃〜８０℃におけるΔＬ／Ｌを測定した。結果を図２に示す。
【００３４】
（比較例４）
主結晶としてβ−スポジュメン固溶体のみを含む結晶化ガラス板（日本電気硝子株式会社社製ネオセラムＮ−１１）を用意し、−４０℃〜８０℃におけるΔＬ／Ｌを測定した。結果を図２に示す。
【００３５】
（比較例５）
結晶化工程における最高温度を９１０℃としたこと以外は実施例１と同様にして結晶化ガラス板を作製し、得られた結晶化ガラス板の−４０℃〜８０℃におけるΔＬ／Ｌを測定した。結果を図２に示す。
【００３６】
（比較例６）
結晶化工程における最高温度を９４０℃としたこと以外は実施例１と同様にして結晶化ガラス板を作製し、得られた結晶化ガラス板の−４０℃〜８０℃におけるΔＬ／Ｌを測定した。結果を図２に示す。
【００３７】
また、実施例１〜３、比較例５及び６で得た結晶化ガラス板については、−４０℃〜８０℃における（ΔＬｍａｘ−ΔＬｍｉｎ）／Ｌを求めた。結果を図３に示す。
【００３８】
図２及び図３に示す結果から、実施例１〜３は、−４０℃〜８０℃における（ΔＬｍａｘ−ΔＬｍｉｎ）／Ｌが６×１０−６以下と小さく、また、−４０℃〜８０℃において、ΔＬ／Ｌの極大点及び極小点が存在していることが分かる。また、結晶化工程における最高温度を変化させることにより−４０℃〜８０℃における（ΔＬｍａｘ−ΔＬｍｉｎ）／Ｌを変化させることができることが分かる。
【産業上の利用可能性】
【００３９】
本発明の結晶化ガラスは、光波長合分波器の基板用途に限られるものではなく、例えば、エアギャップエタロンのスペーサー、リニアエンコーダポジションスケール等の精密スケール用の部材、精密機器の構造部材、精密ミラーの基材として用いることも可能である。
【符号の説明】
【００４０】
１…結晶化ガラス
【図１】
0006451317.tif 000002
【図２】
0006451317.tif 000003
【図３】
0006451317.tif 000004